(57)【要約】【課題】強度と耐摩耗性の両立が可能な粉末冶金用合金鋼粉を提案する。【解決手段】0.02〜0.4質量％のNbを予合金化した鋼粉の表面に、0.05〜0.5質量％のCr含有粉末を拡散付着させる。【選択図】図１
2012126971.tif 000002
【特許請求の範囲】
【請求項１】
0.02〜0.4質量％のNbを予合金化した鋼粉の表面に、0.05〜0.5質量％のCr含有粉末を拡散付着させてなる粉末冶金用合金鋼粉。
【請求項２】
0.02〜0.4質量％のNbと、0.01〜0.4質量％のＶおよび0.01〜0.4質量％のTiのうちから 選んだ一種または二種とを予合金化した鋼粉の表面に、0.05〜0.5質量％のCr含有粉末を拡散付着させてなる粉末冶金用合金鋼粉。
【請求項３】
請求項１または２に記載の粉末冶金用合金鋼粉を、圧粉成形後、焼結して得た鉄基焼結材料であって、該焼結材料の気孔の周囲に少なくともNbとCr を含む炭化物を析出させてなる鉄基焼結材料。
【請求項４】
前記少なくともNbとCrを含む炭化物が、（Nb，Cr）Ｃ、（Nb，Ｖ，Cr）Ｃ、（Nb，Ti，Cr ）Ｃおよび（Nb，Ti，Ｖ，Cr）Ｃのいずれかである請求項３に記載の鉄基焼結材料。
【請求項５】
請求項１または２に記載の粉末冶金用合金鋼粉を、0.1〜1.0質量％の炭素粉末と混合したのち、400〜1000MPaの加圧力で圧粉成形後、1100〜1300℃の温度で焼結し、得られる焼結材料の気孔の周囲に少なくともNbとCrを含む炭化物を析出させることを特徴とする鉄基焼結材料の製造方法。
【請求項６】
前記少なくともNbとCrを含む炭化物が、（Nb，Cr）Ｃ、（Nb，Ｖ，Cr）Ｃ、（Nb，Ti，Cr）Ｃおよび（Nb，Ti，Ｖ，Cr）Ｃのいずれかである請求項５に記載の鉄基焼結材料の製造方法。
【発明の詳細な説明】
【技術分野】
【０００１】
本発明は、粉末冶金技術に供して好適な粉末冶金用合金鋼粉に関し、特にかかる合金鋼粉を用いて焼結材料を製造した場合に、その強度と共に、耐摩耗性の向上を図ろうとするものである。
また、本発明は、上記の粉末冶金用合金鋼粉を用いて製造した強度および耐摩耗性に優れた焼結材料およびその製造方法に関するものである。
【背景技術】
【０００２】
粉末冶金技術は、複雑な形状の部品を、製品形状に極めて近い形状（いわゆるニアネット形状）でしかも高い寸法精度で製造できることから、大幅な切削コストの低減が可能となる。このため、粉末冶金製品が各種の機械や部品として、多方面に利用されている。
さらに、最近では、部品の小型化、軽量化のために、粉末冶金製品の強度の向上が強く要望されている。とくに、鉄基粉末製品（鉄基焼結体）に対する高強度化の要求が強い。
【０００３】
粉末冶金用鉄基粉末成形体は、一般に、鉄基粉末に、銅粉，黒鉛粉などの合金用粉末と、ステアリン酸，ステアリン酸リチウム等の潤滑剤を混合して鉄基粉末混合粉とし、これを金型に充填し、加圧成形することにより製造される。鉄基粉末は、成分に応じて、鉄粉（たとえば純鉄粉等）、合金鋼粉等に分類される。また、製法による分類では、アトマイズ鉄粉，還元鉄粉等があり、これらの分類では鉄粉は合金鋼粉を含む広い意味で用いられる。
【０００４】
通常の粉末冶金工程で得られる成形体の密度は、6.6〜7.1 Mg/m3程度が一般的である。これら鉄基粉末成形体は、その後に焼結処理が施されて焼結体とされ、さらに必要に応じてサイジングや切削加工が施されて、粉末冶金製品とされる。また、さらに高い強度が必要な場合は、焼結後に浸炭熱処理や光輝熱処理が施されることもある。
【０００５】
原料粉の段階で、合金元素を加えた粉末として、
(1) 純鉄粉に各合金元素粉末を配合した混合粉、
(2) 完全に各元素を合金化した予合金鋼粉、
(3) 純鉄粉や予合金鋼粉の表面に各合金元素粉末を部分的に付着拡散させた部分拡散合金鋼粉（複合合金鋼粉ともいう）
等が知られている。
【０００６】
(1) の純鉄粉に各合金元素粉末を配合した混合粉は、純鉄粉並みの高圧縮性を確保できるという利点がある。しかしながら、焼結に際し、Feよりも活性金属であるMn，Cr，Ｖ，Si，Nb，Tiなどは、焼結雰囲気や浸炭雰囲気中におけるCO2濃度や露点を低く厳密に制御 しないと酸化を起こしての低酸素量化を図れず、また各合金元素がFe中に十分に拡散せず、不均質組織のままとなっての基地強化を達成できないという問題があった。
このために、(1) の純鉄粉に各合金元素粉末を配合した混合粉は、近年の高強度化の要求に対応できず、使用されない状態に至っている。
【０００７】
これに対し、(2) の各元素を完全に合金化した予合金鋼粉は、溶鋼をアトマイズして製造するため、溶鋼のアトマイズ工程での酸化と完全合金化による固溶硬化作用を生じるものの、Mn，Cr，Ｖ，Si，Nb，Tiなどの合金元素の種類と量を限定することにより、低酸素量化と純鉄粉並みの高圧縮性とを確保できる利点がある。また、完全合金化による基地強化の可能性があり、高強度用の予合金鋼粉として開発が行われている。
【０００８】
また、(3) の部分拡散合金鋼粉は、純鉄粉や予合金鋼粉に各元素の金属粉末を配合し、非酸化性または還元性の雰囲気の下で加熱して、純鉄粉や予合金鋼粉の表面に各金属粉末を部分的に拡散接合して製造することから、(1) の鉄基混合粉および(2) の予合金鋼粉の良い点を組み合わせることができる。したがって、低酸素量化と純鉄粉並みの高圧縮性とを確保でき、完全合金相と部分的な濃化相からなる複合組織となっての基地強化の可能性があり、高強度用の部分拡散予合金鋼粉として開発が行われている。
【０００９】
ところで、上記した予合金鋼粉および部分拡散合金鋼粉の基本的な合金成分として、MoやCrが多くの場合用いられている。これは鉄鋼材料の強化元素としてMoやCrが用いられるのと同じ理由による。すなわち、MoやCrは、鉄鋼材料において母相（マトリックス）を変態強化するだけでなく、母相と炭化物に分配して母相を固溶強化し、さらには微細炭化物となって母相を析出強化するからである。
その他、Ｖ，Nb，Tiなどの炭化物形成能の強い元素も、炭化物の析出強化によって、焼結材料を強化することから、添加されている。
【００１０】
例えば、特許文献１では、Mo：0.1 〜6.0％、Ｖ：0.05〜2.0 ％と、さらにNb：0.10％ 以下を予合金して含み、Mo量：４％以下を部分的に拡散付着させた粉末冶金用合金鋼粉が開示されている。この合金鋼粉は、粉末の段階における低酸素量化と純鉄粉並みの高圧縮性とを確保し、かつ焼結材または浸炭焼入れ材における低酸素量化と基地強化を達成するとされている。
【００１１】
また、特許文献２では、重量比でCr：0.5〜２％、Mn：0.08％以下、Mo：0.1〜0.6％、 Ｖ：0.05〜0.5％を含み、さらにNb：0.01〜0.08％、Ti：0.01〜0.08％の１種又は２種を 含み、さらにMo：0.05〜3.5％を拡散付着した高強度焼結体用合金鋼粉が開示されている 。この技術では、圧縮性のよい、適度な焼入れ性に制御された合金鋼粉が得られ、さらにこの合金鋼粉を用いて焼結後の冷却速度を制御することにより、焼結体に粗大な上部ベイナイト組織を生成させずに微細なパーライト組織にすることができ、焼結のままで高強度を得られるとされている。
【先行技術文献】
【特許文献】
【００１２】
【特許文献１】特開平8−49047号公報
【特許文献２】特開平7−331395号公報
【発明の概要】
【発明が解決しようとする課題】
【００１３】
しかしながら、発明者らの研究では、上記した特許文献１および特許文献２いずれの合金鋼粉を用いた焼結材料でも、強度と耐摩耗性を両立させるのは困難であることが分かった。
本発明は、上記した従来技術の問題点を克服し、強度と耐摩耗性の両立が可能な粉末冶金用合金鋼粉を提案することを目的とする。
また、本発明は、上記の粉末冶金用合金鋼粉を用いて製造した、強度および耐摩耗性に優れた焼結材料を、その有利な製造方法と共に提案することを目的とする。
【課題を解決するための手段】
【００１４】
さて、発明者等は、上記の目的を達成するために、鉄基粉末の合金成分およびその添加手段について種々検討を重ねた結果、以下に述べる知見を得た。
鉄粉中にNbなどの炭化物形成元素を予合金化し、Crのみを拡散付着させた鉄基粉末を、炭素粉末と混合し、成形体にして、焼結した場合、鉄基粉末粒子間の焼結ネック部では合金元素Crが高濃度となる。このため、焼結ネック部には、CrとNbなどの炭化物形成元素およびＣが存在し、CrとNb等を含む炭化物が析出、分散することになる。
焼結ネック部には、気孔が多く存在するため、この部分の強度は低下する傾向にあるが、気孔の周囲にかような炭化物が析出すると、焼結ネック部が強化されることになる。
一方、基地部には、Crが含まれていないため、焼結ネック部に比べると、炭化物が生成し難く、強度に優れた組織となる。
本発明は、上記の知見に立脚するものである。
【００１５】
すなわち、本発明の要旨構成は次のとおりである。
１．0.02〜0.4質量％のNbを予合金化した鋼粉の表面に、0.05〜0.5質量％のCr含有粉末を拡散付着させてなる粉末冶金用合金鋼粉。
【００１６】
２．0.02〜0.4質量％のNbと、0.01〜0.4質量％のＶおよび0.01〜0.4質量％のTiのうちから 選んだ一種または二種とを予合金化した鋼粉の表面に、0.05〜0.5質量％のCr含有粉末を拡散付着させてなる粉末冶金用合金鋼粉。
【００１７】
３．前記１または２に記載の粉末冶金用合金鋼粉を、圧粉成形後、焼結して得た鉄基焼結材料であって、該焼結材料の気孔の周囲に少なくともNbとCrを含む炭化物を析出させてなる鉄基焼結材料。
【００１８】
４．前記少なくともNbとCrを含む炭化物が、（Nb，Cr）Ｃ、（Nb，Ｖ，Cr）Ｃ、（Nb，Ti，Cr）Ｃおよび（Nb，Ti，Ｖ，Cr）Ｃのいずれかである前記３に記載の鉄基焼結材料。
【００１９】
５．前記１または２に記載の粉末冶金用合金鋼粉を、0.1〜1.0質量％の炭素粉末と混合したのち、400〜1000MPaの加圧力で圧粉成形後、1100〜1300℃の温度で焼結し、得られる焼結材料の気孔の周囲に少なくともNbとCrを含む炭化物を析出させることを特徴とする鉄基焼結材料の製造方法。
【００２０】
６．前記少なくともNbとCrを含む炭化物が、（Nb，Cr）Ｃ、（Nb，Ｖ，Cr）Ｃ、（Nb，Ti，Cr）Ｃおよび（Nb，Ti，Ｖ，Cr）Ｃのいずれかである前記５に記載の鉄基焼結材料の製造方法。
【発明の効果】
【００２１】
本発明に従い、NbやＶ，Tiを予合金化し、Crのみを拡散付着させた粉末冶金用合金鋼粉を使用することにより、高強度のみならず、高耐摩耗性を兼ね備えた焼結材料を得ることができる。
【図面の簡単な説明】
【００２２】
【図１】本発明により得られた焼結体の焼結ネック部を含む焼結組織を示す模式図である。
【発明を実施するための形態】
【００２３】
以下、本発明を具体的に説明する。
本発明の粉末冶金用合金鋼粉は、NbあるいはさらにＶやTiを予合金化した鋼粉の表面に、Cr含有粉末を拡散付着させたものである。
上記した本発明の鉄基粉末を、炭素粉末と混合し、成形体として、焼結することにより、鉄基粉末粒子間の焼結ネック部で合金元素Crが高濃度となる。このため、焼結ネック部には、CrとNb，Ｖ，TiおよびＣが存在し、Cr とNb，Ｖ，Ti等を含む炭化物が析出、分散することになる。
【００２４】
焼結ネック部には、気孔が多く存在するため、この部分の強度は低下する傾向にあるが、気孔の周囲にかような炭化物が析出すると、焼結ネック部が強化されることになる。
一方、基地部には、Crが含まれていないため、焼結ネック部に比べると、炭化物が生成し難く、高強度の組織となる。
上述したように、炭化物の生成領域を制御することにより、高強度と高耐摩耗性の両立が可能になったものと考えられる。
【００２５】
以下、本発明において、Nb，Ｖ，Tiを前記の組成範囲で予合金化させた理由について説明する。なお、以下に示す「％」は、本発明の粉末冶金用合金鋼粉全体に対する比率（質量％）である。
Nb：0.02〜0.4％
Nbは、基地中に炭化物として析出させることにより、強度の向上に極めて有効に作用する。しかしながら、含有量が0.02％に満たないと炭化物の生成量が不十分となって、焼結体の十分な高強度化が望めず、一方0.4％を超えると炭化物が粗大化して、強度向上効果が低下し、しかも合金鋼粉粒子の硬化により圧縮性の低下を招くだけでなく、経済的な観点からも不利となる。
【００２６】
Ｖ：0.01〜0.4％およびTi：0.01〜0.4％のいずれか一種または二種
ＶおよびTiは、Nbの次に炭化物形成元素として有用であるので、Nbと複合含有させることにより、強度の向上に一層寄与する。しかしながら、いずれの元素も、下限に満たないとその添加硬化に乏しく、一方上限を超えて添加すると、やはり炭化物が粗大化してしまい、強度向上効果の低下や、圧縮性の低下を招くので、それぞれ上記の範囲で含有させるものとする。
【００２７】
次に、本発明の粉末冶金用合金鋼粉の製造方法について説明する。
まず、所定量の合金元素を予め合金成分として（すなわち予合金として）含有する鉄基粉末（原料としての鉄基粉末）とCr含有粉末の原料であるCr原料粉末を準備する。
鉄基粉末としては、いわゆるアトマイズ鉄粉が好ましい。アトマイズ鉄粉とは、合金成分を目的に応じて調整した溶鋼を水ないしガスで噴霧して得られる鉄基粉末である。アトマイズ鉄粉は、通常、アトマイズ後に還元性雰囲気（例えば水素雰囲気）や真空中で加熱して鉄粉中からＣとＯを低減させる処理を施す。しかし、本発明の原料としての鉄基粉末にはこのような熱処理を施さない、いわゆる「アトマイズまま」の鉄粉を用いることも可能である。
【００２８】
Cr原料粉末としては、目的とするCr含有粉末そのものを用いても良いし、あるいはCr含有粉末に還元可能なCrの化合物を用いても良い。
ここに、Cr含有粉末としては、Crの純金属粉末をはじめとして、酸化Cr粉末、あるいはFeCr（フェロクロム）粉末などのCr合金粉末が有利に適合する。また、Crの化合物としては、Cr炭化物、Cr硫化物、Cr窒化物などが好適である。
【００２９】
ついで、上記した鉄基粉末とCr原料粉末を、所定の比率で混合する。混合方法については特に制限はなく、例えばヘンシェルミキサーやコーン型ミキサーなどを用いることができる。
【００３０】
ついで、この混合物を高温で保持し、鉄基粉末とCr原料粉末の接触面でCrを鉄中に拡散させて接合することにより、本発明の粉末冶金用合金鋼粉が得られる。
ここに、熱処理の雰囲気としては、還元性雰囲気や水素含有雰囲気が好適であり、とりわけ水素雰囲気が適している。なお、真空下で熱処理を加えても良い。また、好適な熱処理の温度は800〜1200℃の範囲である。
なお、アトマイズままの鉄粉を鉄基粉末として使用した場合には、ＣやＯの含有量が高いので、熱処理を真空下とすることでＣとＯとを低減することが好ましい。この低減作用により鉄基粉末表面が活性になり、Cr含有粉末の拡散による付着が低温（800〜1000℃程度）でも確実に起こるようになる。
【００３１】
上記のようにして拡散付着処理を行った場合、通常は、鉄基粉末とCr含有粉末が焼結して固まった状態となるので、所望の粒径に粉砕・分級し、必要に応じてさらに焼鈍を施して粉末冶金用合金鋼粉とする。
【００３２】
本発明において、Cr含有粉末の微細な粒子は、均一に鉄基粉末表面に付着していることが好ましい。均一に付着していない場合、粉末冶金用合金鋼粉を付着処理後に粉砕する際や、運搬等の際に、鉄基粉末表面から脱落しやすいので、遊離状態のCr含有粉末が特に増加しやすい。そのような状態の合金鋼粉から成形体を焼結すると、炭化物の分散状態が偏析してしまう傾向にある。したがって、焼結体の強度、耐摩耗性を高めるためには、鉄基粉末の表面にCr含有粉末を均一に付着させ、脱落などにより発生する遊離状態のCr含有粉末を低減することが好ましい。
【００３３】
拡散付着させるCr量は、0.05〜0.5％である。0.05％を下回ると、炭化物生成効果が少なく、強度向上効果も少ない。一方、0.5％を超えると、炭化物生成効果は飽和し、むしろ焼結体の組織が不均一となるため、強度向上効果が得られなくなる。したがって、拡散付着させるCr量は0.05〜0.5％とする。好ましくは0.1〜0.5％の範囲である。
【００３４】
上記した複合合金鋼粉を原料として焼結体を製造する場合、黒鉛などの炭素粉末は、高強度化および高疲労強度化に有効であるので、加圧成形に先立ち、Ｃ換算で0.1〜1.0％を添加し、混合する。上記したＣ換算量は、混合後の合金鋼粉混合粉に対する質量比率である。
なお、合金鋼粉混合粉に含有される不純物としては、ＣやＯ，Ｎ，Ｓ等が挙げられるが、これらはそれぞれＣ：0.02％以下，Ｏ：0.2％以下，Ｎ：0.004％以下，Ｓ：0.03％以下であれば特に問題はない。
【００３５】
次に、本発明の粉末冶金用合金鋼粉を用いて焼結体を製造する際に好適な焼結条件について説明する。
加圧成形に際しては、他に、粉末状の潤滑剤を混合しても良い。また、金型に潤滑剤を塗布あるいは付着させることもできる。いずれの場合であっても、潤滑剤としては、ステアリン酸亜鉛などの金属石鹸、エチレンビスステアリン酸アミドなどのアミド系ワックスなどの公知の潤滑剤を好適に用いることができる。潤滑剤を混合する場合、合金鋼粉混合粉：100質量部に対して0.1〜1.2質量部程度とすることが好ましい。
【００３６】
加圧成形に際しては、400〜1000MPaの加圧力で行う必要がある。というのは、加圧力が400MPaに満たないと得られる成形体の密度が低くなり、焼結体の特性が低下するからであり、一方1000MPaを超えると金型の寿命が短くなり、経済的に不利になるからである。な お、加圧の際の温度は、常温（約20℃）〜約160℃の範囲とすることが好ましい。
また、焼結は、1100〜1300℃の温度域で行う必要がある。というのは、焼結温度が1100℃に満たないと焼結が進行しなくなり、焼結体の特性が低下するからであり、一方1300℃を超えると焼結炉の寿命が短くなり、経済的に不利になるからである。なお、焼結時間は10〜180分の範囲とすることが好ましい。
【００３７】
得られた焼結体には必要に応じて浸炭焼入れ（ガス浸炭、真空浸炭）、光輝焼入れ、高周波焼入れおよび浸炭窒化処理等の強化処理を施すことができるが、強化処理を施さない場合でも、従来の焼結体（強化処理を施さないもの）に比べて強度および靭性が改善される。なお、各強化処理は常法に従って施せば良い。
【００３８】
上記の焼結を施した場合、鉄基粉末粒子間の焼結ネック部にはCr濃度が高い領域が形成されるが、この領域には、Nbなどの炭化物形成元素と共にＣが存在するので、CrとNb等を含む炭化物が析出、分散することになる。気孔の周囲にかような炭化物が析出すると、焼結ネック部が強化されるので、強度のみならず、耐摩耗性に優れた組織が得られるのである。
図１に、本発明により得られた焼結体の焼結ネック部を含む焼結組織を模式で示す。図中、符号１が鉄基粉末、２が焼結ネック部である。
【００３９】
ここに、CrとNb等を含む炭化物としては、（Nb，Cr）Ｃ、（Nb，Ｖ，Cr）Ｃ、（Nb，Ti，Cr）Ｃおよび（Nb，Ti，Ｖ，Cr）Ｃが挙げられる。
また、かような炭化物は、焼結ネック部のCr濃化領域において、単位面積１μm2当たり１〜100個程度の割合で析出させることが好ましい。なお、Cr濃化領域とは、焼結ネック部の周辺10μm 程度の領域を意味する。
【実施例１】
【００４０】
以下、実施例により、本発明をさらに詳細にするが、 本発明は、以下の例に何ら限定されるものではない。
実施例１
表１のNo.１〜15に示す合金元素を含む溶鋼を水アトマイズ法によって噴霧した後、露点：30℃の水素雰囲気中で熱処理（保持温度：950℃，保持時間：１ｈ）し、鉄基粉末とした。この鉄基粉末に、Cr粉末を所定の比率で添加し、Ｖ型混合器で15分間混合したのち、真空中で熱処理（保持温度：1000℃，保持時間：１ｈ）して、鉄基粉末の表面に所定量のCrを拡散付着させた粉末冶金用合金鋼粉を製造した。
ついで、これらの粉末冶金用合金鋼粉に対して、表１に示す量の黒鉛を添加し、さらに得られた合金鋼粉混合粉：100質量部に対しエチレンビスステアリン酸アミドを0.6質量部添加したのち、Ｖ型混合機で15分間混合した。その後、圧力：686MPaで加圧成形して長さ：55mm、幅：10mm、厚さ：10mmの成形体を作製した。
この成形体に焼結を施して、焼結体とした。この焼結は、Ｎ2−10％Ｈ2雰囲気中にて、焼結温度：1250℃，焼結時間：20分の条件で行った。
得られた焼結体を、引張試験用に平行部径：５mmの丸棒引張試験片に加工した。
また、耐摩耗試験用としては、焼結したままの形状のものを用いた。
それぞれの試験片を、カーボンポテンシャル0.8％でガス浸炭（保持温度：870℃，保持時間：60分）した後、焼入れ（60℃，油焼入れ）および焼戻し（180℃，60分）を行った。  これらの焼結体の引張強度ＴＳ（MPa）および耐摩耗性について調査した結果を、表１に併せて示す。
なお、耐摩耗試験は、大越式摩耗試験装置を用いて、下記の条件で行い、摩耗体積を測定し、それを摩耗量とした。
荷重：12.6kgf、摩擦速度：4.21m/s、摩擦距離：15000ｍ
湿式：ＡＴＦオイル、１滴／ｓ、相手材：ＳＵＦ−２
【００４１】
【表１】
2012126971.tif 000003
【００４２】
表１に示したとおり、発明例と比較例の引張強度および耐摩耗性を比べると、発明例はいずれも引張強度： 1250MPa以上、耐摩耗性：摩耗量0.010mm3以下と高強度と耐摩耗性を両立できたのに対し、比較例はいずれも、発明例に比べると引張強度と耐摩耗性の少なくともいずれかが劣っていた。
【符号の説明】
【００４３】
１  鉄基粉末
２  焼結ネック部
【図１】
2012126971.tif 000004